ШИХТА ДЛЯ ПРОИЗВОДСТВА ПОРИСТОГО ЗАПОЛНИТЕЛЯ
CHARGE FOR PRODUCTION OF POROUS FILLER

Изобретение относится к производству пористых заполнителей для бетонов.
Известна шихта для производства пористого заполнителя, содержащая, мас.%: глина монтмориллонитовая 35,0-38,0; уголь 5,0-6,0; доломит 36,0-50,0 [1].
Задачей изобретения является повышение прочности пористого заполнителя, полученного из шихты.
Технический результат достигается тем, что шихта для производства пористого заполнителя, содержащая глину монтмориллонитовую, уголь, дополнительно содержит торф, глицерин, триполифосфат натрия, мелкий кварцевый песок или золу-унос при следующем соотношении компонентов, мас.%: глина монтмориллонитовая 80,92-83,92; уголь 0,5-1,0; торф 2,0-3,5; глицерин 0,03-0,05; триполифосфат натрия 0,03-0,05; мелкий кварцевый песок или зола-унос 13,0-15,0.
В таблице приведены составы шихты для производства пористого заполнителя.
Таблица 1
Компоненты
Состав, мас.%:
1
2
3
4
Глина монтмориллонитовая
83,92
83,92
80,92
80,92
Уголь
1,0
1,0
0,5
0,5
Торф
2,0
2,0
3,5
3,5
Глицерин
0,03
0,03
0,05
0,05
Триполифосфат натрия
0,05
0,05
0,03
0,03
Мелкий кварцевый песок
13,0
-
15,0
-
Зола-унос
-
13,0
-
15,0
Прочность при сжатии (фракция 20-40 мм), МПа
~5
~5
~5
~5
В составе шихты для производства пористого заполнителя используют глины монтмориллонитовые, включающие Al-монтмориллонит и Fe-монтмориллонит (нонтронит).
Компоненты сырьевой смеси дозируют в требуемых количествах и смешивают. Из полученной шихты формуют гранулы размером 20-40 мм, которые сушат до влажности не более 6% и обжигают при температуре 960-1030°С.
Источники информации
1. SU 1161500, С04В 31/00, 1985.